FR 2617208 A1 19881230 FR 8709064 A 19870626 I PROCEDE ET MATERIEL D'AIGUILLETAGE DE MAT DE VERRE ET PRODUIT COMPOSITE REALISE A PARTIR DUDIT MAT La présente invention concerne l'aiguilletage de mats de fils de verre continus, destinés à être utilisés comme renforts dans des ma; tériaux composites à base de résines thermoplastiques et, en particu- lier dans des stratifiés. L'aiguilletage des mats de fils de verre continus a pour but de donner une bonne cohésion au mat par enchevêtrement des fils de ver- re et d'augmenter les caractéristiques d'accrochage de la résine ther- moplastique sur le mat par modification de l'état de surface dudit mat. Les aiguilles à barbes qui traversent le mat ont une double action: elles sectionnent certains fils continus constitutifs du mat et elles déplacent les fils qui comportent une ou deux extrémités libres. Le dé- placement des fils provoque à l'intérieur du mat l'enchevêtrement des fils qui confère au mat sa cohésion et en surface du mat l'apparition d'extrémités libres de fils coupés ou de boucles. On constate que cha- cune des deux surfaces principales du mat a, après aiguilletage selon le procédé conventionnel, un aspect différent en ce qui concerne la densité d'extrémités libres de fils coupés dépassant de ladite surface et la densité de boucles: la surface principale correspondant à la fa- ce du mat par laquelle pénètrent des aiguilles, présente une densité plus faible d'extrémités libres que nous désignerons par le terme flo- ches et une quantité plus grande de boucles que nous désignerons par le terme flottés. Cette différence d'état de surface entre les deux faces du mat obtenue après un aiguilletage conventionnel, dans lequel toutes les aiguilles ont le même diamètre et la même longueur, entraine une diffiu 2 2 617208 rence d'accrochage entre le mat et la résine thermoplastique selon que la résine est appliquée sur l'une ou l'autre face du mat. Cette diffée rence est d'autant plus marquée que le mat est formé de fils comprenant un nombre plus élevé de filaments. Les stratifiés réalisés S partir d'une superposition de mats et de résine thermoplastique (ou de feuil- les thermoplastiques) peuvent présenter des caractéristiques mécaniques différentes selon la présentation donnée aux mats. Ainsi, selon l'enseignement du brevet US 4 335 176, un stra- tifié réalisé i partir de deux mats de fils de verre, aiguilletés,'pris en sandwich entre trois couches de résine thermoplastique présente des caractéristiques mécaniques améliorées lorsque les mats sont disposés de telle sorte que les faces comportant le plus de floches sont tour- nées toutes deux vers l'extérieur (figure 4 du brevet US 4 335 176) du stratifié. Cette disposition particulière nécessite, lors de la fabrica- tion du stratifié, un examen préalable de l'état de surface du mat et une présentation des deux mats en conformité avec l'enseignement dudit brevet. Ceci peut être source d'erreurs, qui ne seront pas immédiate- ment visibles sur le stratifié lui-même, mais dont les effets se pro- duiront sur les produits finis estampés. De plus, cette disposition particulière n'apporte une solution satisfaisante que pour les strati- fiés réalisés i partir de deux mats. Or on a trouvé, et c'est ce qui fait notamment l'objet de l'invention, un procédé d'aiguilletage de mats de fils de verre conti- nus destinés i être utilisés comme renforts de matériaux composites i base de résine thermoplastique et, en particulier dans des stratifiés, qui pallie l'inconvénient précité. Le procédé de l'invention est du ty- pe connu dans lequel le mat est soumis i l'action répétitive d'aiguilb les munies de barbes. De manière originale, il consiste à soumettre le mat i l'action, de préférence simultanée, de deux jeux d'aiguilles de diamètres différents. Le diamètre concerne celui de la partie active de l'aiguille, c'est-à-dire celle qui pénètre dans le mat. La partie active de l'ai- guille peut avoir une section droite quelconque, par exemple circulaire ou polygonale. Par diamètre, il faut comprendre celui du cercle par le- quel la section droite de la partie active de l'aiguille est circons- crite. L'invention concerne une planche à aiguilles spécialement conçue pour mettre en oeuvre le procédé d'aiguilletage précité. Cette planche à aiguilles se distingue par le fait qu'elle comporte deux jeux d'aiguilles, munies de barbes, les unes ayant un diamètre compris entre 0,50 et 2,35 mm et les autres un diamètre compris entre 1,10 et 3,56 mm. Chaque jeu est, par exemple, monté sur la planche à raison d'une rangée transversale sur deux. Préférentiellement, les aiguilles de plus petits diamètres sont plus longues que les aiguilles de plus gros diamètres. Le mat de fils de verre est alors perforé d'abord par les aiguilles de faible diamètre puis par les aiguilles de plus fort diamètre. Dans un mode privilégié de l'invention, les rangées d'aiguil. les de gros diamètre sont de jauge 13 pour des aiguilles ayant un fut de diamètre de 2,35 mm et de longueur de 76,2 mm et les rangées d'ai. guilles de petits diamètres sont de jauge 15 pour des aiguilles ayant un fut de diamètre de 1,83 mm et de longueur de 88,9 mm. L'invention concerne aussi une feuille de résine thermoplas. tique renforcée par des fibres de verre se présentant sous la forme d'au moins deux mats de fils continus, aiguilletés, chaque mat compor- tant des perforations de dimensions différentes. De façon tout à fait inattendue, le mat de fils continus de verre aiguilleté selon le procédé de l'invention est facilement impré. gné par une résine thermoplastique à partir de ses deux faces. On peut tenter d'expliquer cette aptitude à l'imprégnation en faisant les suppositions suivantes. Les aiguilles de plus gros diamè. tres, lorsqu'elles pénètrent dans le mat, créent une densification mo- mentanée du mat en repoussant les fils qu'elles rencontrent. Cette densification permet aux aiguilles de plus petits diamètres pénétrant dans ces zones plus denses en nombre de fils d'entrainer des fils pré. alablement coupés par les aiguilles de plus gros diamètres et de créer des floches. La présence à la fois des alvéoles dues à la perforation du mat par les aiguilles de plus gros diamètres et des floches étirés par les aiguilles de plus petits diamètres, améliore la pénétration et l'accrochage de la résine thermoplastique avec le mat. L'invention sera mieux comprise à la lecture de la descrip. tion qui va être faite d'un mode privilégié de réalisation d'un mat de fils continus de verre, aiguilleté à l'aide d'une planche à deux jeux d'aiguilles et du dessin annexé dans lequel la figure unique mon. tre une vue partielle, en coupe, d'une planche à deux jeux d'aiguilles au-dessus d'un mat en cours d'aiguilletage. Cette description est don- née à titre d'exemple non limitatif. Le mat 1 de fils continus de verre a été formé, à partir d'au moins deux fils continus répartis transversalement sur un convoyeur en S 2 617208 déplacement, de manière connue et non décrite ici. Chaque fil comprend filaments présentant un diamètre de 17 um. Le grammage du mat obtenu est de 450 g/m2. La machine à aiguilleter est une machine classique, non re- présentée sur la figure, qui comporte une poutre animée, grace à un système de bielle et d'excentrique, d'un mouvement de monte et baisse; sur la poutre est fixée la planche à aiguilles 2. Le mat passe entre deux plaques perforées, la plaque supérieure 3 ou détacheur et la pla- que de fond 4 ou enclume. Les aiguilles passent à travers les trous 5 pratiqués dans le détacheur, pénètrent dans le mat et le traversent jusqu'à descendre dans les trous 6 pratiqués dans l'enclume. Sur la planche à aiguilles 2 sont montées 50 rangées d'ai- guilles, alternativement des aiguilles 7 et des aiguilles 8. Les ai- guilles 7 ont un fut de diamètre de 2,35 mm et de longueur de 76,2 mm. Les aiguilles 8 ont un fut de diamètre de 1,83 mm et de longueur de 88,9 mm. La partie active de ces aiguilles a une section droite tri- angulaire. Chaque aiguille comporte 9 barbes disposées régulièrement sur toute la hauteur de l'aiguille, à raison de 3 barbes par arête. Les rangées correspondant aux aiguilles 7 ont une jauge de 13, alors que les rangées correspondant aux aiguilles 8 ont une jauge de 15. L'aiguilletage du mat 1, à l'aide de la planche à aiguilles 2, a été réalisé dans les conditions opératoires suivantes: - vitesse d'avance du mat: 1,20 m/min vitesse de frappe: 150 coups/min - pénétration: 26 mm nombre d'aiguilles au mètre linéaire: 2500 - nombre de coups au cm2: 10,6 Les mats aiguilletés selon la présente invention peuvent être utilisés pour le renforcement de nombreuses résines thermoplastiques telles que les résines vinyliques ou acryliques. Ainsi, on réalise un stratifié en mettant en oeuvre deux mats aiguilletés comme décrit ci-dessus, entre lesquels est extrudée une résine thermoplastique et qui sont, eux-mêmes, compris entre deux feuilles thermoplastiques. Le stratifié est obtenu en appliquant sur l'ensemble ainsi constitué une pression, alors que la température est suffisamment élevée pour assurer la fusion progressive des feuilles thermoplastiques. Le dispositif permettant de fabriquer un tel strati- fié est décrit, par exemple, dans le brevet US 4 277 531 (figure 5). ({ 2 2617208 Des essais comparatifs ont été menés i partir de deux strati- fiés réalisés dans les mêmes conditions i partir des mêmes mats, de la même résine et des mêmes feuilles thermoplastiques, mais dans l'un des stratifiés les deux mats avaient leurs faces plus denses en floches tournées vers l'extérieur conformément i l'enseignement du brevet US 4 335 176 et, dans l'autre, les deux mats avaient une face plus dense en floches tournée vers une face moins dense en floches. Les deux strati- fiés ont été estampés dans les mêmes conditions et on n'a relevé aucune différence de comportement i l'estampage ni entre les caractéristiques des produits finis estampés. Le mat aiguilleté selon l'invention, associé i des feuilles de résines thermoplastiques, permet de fabriquer des articles renforcés présentant d'excellentes propriétés mécaniques comme, par exemple, les pièces pour automobiles fabriquées par emboutissage. Diverses modifications peuvent être apportées à la présente invention sans pour autant sortir de son cadre. REVENDICATIONS 1. Procédé d'afguilletage de mat de filaments continus de verre destiné à Etre utilisé comme renfort dans des matériaux composi- tes à base de résines, du type dans lequel le mat est soumis à l'action répétitive d'aiguilles munies de barbes, caractérisé en ce qu'il consiste à soumettre le mat (1) à l'action de deux jeux d'aiguilles (7, 8) de diamètres différents. 2. Procédé selon la revendication 1, caractérisé en ce qu'on soumet le mat (1) à l'action simultanée des deux jeux d'aiguilles (7, 8). 3. Procédé selon l'une des revendications 1 et 2, caractérisé en ce que le mat (1) est perforé d'abord par les aiguilles (8) de fai- ble diamètre puis par les aiguilles (7) de plus fort diamètre. 4. Procédé selon l'une des revendications précédentes, caraco térisé en ce qu'on engendre dans le mat (1) des perforations de dimen- sions différentes régulièrement réparties en alternance. 5. Planche à aiguilles (2) pour la mise en oeuvre du procédé selon la revendication 1, caractérisée en ce qu'elle comporte deux jeux d'aiguilles (7, 8) munies de barbes, les unes (8) ayant un diamètre compris entre 0,50 et 2,35 mm et les autres (7) un diamètre compris en- tre 1,10 et 3,56 mm. 6. Planche à aiguilles selon la revendication 5, caractérisée en ce que chaque jeu d'aiguilles est monté sur la planche (2) à raison d'une rangée transversale sur deux. 7. Planche à aiguilles selon l'une des revendications 5 et 6, caractérisée en ce que les aiguilles de plus petits diamètres (8) sont plus longues que les aiguilles (7) de plus gros diamètres. 8. Planche à aiguilles selon la revendication 6, caractérisée en ce que les rangées d'aiguilles (7), de gros diamètre, sont de jauge 13 pour des aiguilles ayant un fut de diamètre de 2,35 mm et de lon- gueur de 76,2 mm et les rangées d'aiguilles (8), de petits diamètres, sont de jauge 15 pour des aiguilles ayant un fut de diamètre de 1,83 mm et de longueur de 88,9 mm. 9. Feuille de résine thermoplastique renforcée par des fibres de verre se présentant sous la forme d'au moins deux couches de mat de fils continus aiguilleté, selon un moyen défini par l'une quelconque des revendications précédentes, caractérisée en ce que chaque couche de mat comporte au moins deux types de perforations de dimensions diffé- rentes.